(57)【要約】【課題】炎症や、感染を生じることを抑制可能な再生用メンブレン材料の提供を目的とする。【解決手段】本発明の再生用メンブレン材料１は、周縁に歯肉Ｇ１、Ｇ２と歯槽骨Ｂ１、Ｂ２との間に挟まれる埋め込み領域１１を有し、歯槽頂Ａｃ１、Ａｃ２を含む歯の欠損空間Ｓを覆う湾曲状形状を有するメンブレン材料１であって、歯肉Ｇ１、Ｇ２と接する最外層ＯＳには形状保持が可能な可撓性を有するポリエステル層２を含む複層構造を備えることを特徴とする。【選択図】図１
2014090850.tif 000002
【特許請求の範囲】
【請求項１】
使用時に歯肉と接する最外層の少なくとも一部がポリエステル層である複層構造を有し、歯槽頂を含む歯の欠損空間を覆うことが可能な湾曲状形状を有するメンブレン材料であって、その周縁の少なくとも一部には、使用時に歯肉と歯槽骨との間に挟みこんで用いられる埋め込み領域を備えた組織再生用メンブレン材料。
【請求項２】
前記複層構造の内側の層には、リン酸カルシウム層を有する請求項１に記載の再生用メンブレン材料。
【請求項３】
前記複層構造は、前記ポリエステル層が基材層であり、前記基材層上にコラーゲン層とリン酸カルシウム層とを有する請求項１または２に記載の再生用メンブレン材料。
【請求項４】
前記基材層上に設けられたコラーゲン及び／または熱変性コラーゲンからなるコラーゲン層と、該コラーゲン層上に設けられたリン酸カルシウム層とを有する請求項３に記載の再生用メンブレン材料。
【請求項５】
前記複層構造は、
ウレアーゼを固定した前記リン酸カルシウム層側の前記コラーゲン層の表面上にリン酸カルシウムが析出されることで前記リン酸カルシウム層が形成された積層構造を有する請求項４に記載の再生用メンブレン材料。
【発明の詳細な説明】
【技術分野】
【０００１】
本発明は、組織再生に用いられる再生用メンブレン材料に関する。
【背景技術】
【０００２】
歯科用インプラントは、人工歯根の土台となる骨に固定されるため、抜歯後において土台となる骨が必要となる。そのために、抜歯後の欠損部において骨再生を促進して、抜歯後の欠損部に歯槽骨を再生し、歯科用インプラントを固定できるようにする必要がある。そのような骨再生を促進するためのものとして、上皮組織や粘膜のような肉組織を遮蔽して抜歯後の欠損部に入り込まないようにしながら骨再生を促進する、遮蔽用のメンブレンが開発されている。このようなメンブレンとしては、吸収性メンブレンと非吸収性メンブレンの２種類が知られている。
【０００３】
吸収性のメンブレンとして、特許文献１には、図５に示されるように、生分解性材料のポリ乳酸とβリン酸三カルシウムとからなる多孔質の複合膜１０１、１０２、１０３が３層に積層された、平らな生体組織再生誘導用シート（以下、単にシートという）１００が開示されている。このシート１００は、複合膜１０１に形成された気孔Ｐに抗生剤を含浸させ、複合膜１０３に形成された気孔Ｐに成長因子を含浸させ、複合膜１０１と複合膜１０３との間に形成された複合膜１０２により、複合膜１０１と複合膜１０３とを遮断し、それぞれの機能を分離している。図６に示されるように、欠損部１０４は、シート１００により、成長因子が含浸された複合膜１０３側から被覆され、シート１００は、口腔粘膜１０５により抗生剤が含浸された複合膜１０１側から被覆される。これらの複合膜１０１、１０２、１０３を構成するポリ乳酸、βリン酸三カルシウムのうち、ポリ乳酸は生体内に吸収され、βリン酸三カルシウムは再生される歯槽骨を構成する足場となる。
【先行技術文献】
【特許文献】
【０００４】
【特許文献１】特開２００４−２４７０６号公報
【発明の概要】
【発明が解決しようとする課題】
【０００５】
しかしながら、このような吸収性のメンブレンは、ある程度の時間がたつと生体内で分解されて吸収されるため、除去手術の必要はないが、組織再生の状況のコントロールと確認が困難である。
【０００６】
また、非吸収性のメンブレンとして、従来、設置後の取り外しの容易な平面状のＰＴＦＥフィルムを用いて抜歯後の歯槽骨を被覆し、骨形成を促していたが、歯肉が傷つき炎症や感染も生じやすい問題を有していた。また、雑菌が抜歯後の欠損部内に侵入しやすいという問題を有していた。
【０００７】
そのため、骨形成の空間を確保するために必要な形状保持が可能な可撓性と、雑菌による感染症を抑えるために必要な歯肉との親和性を兼ね備えた再生用メンブレン材料の提供が必要となる。
【課題を解決するための手段】
【０００８】
本発明の再生用メンブレン材料は、使用時に歯肉と接する最外層の少なくとも一部がポリエステル層である複層構造を有し、歯槽頂を含む歯の欠損空間を覆うことが可能な湾曲状形状を有するメンブレン材料であって、その周縁の少なくとも一部には、使用時に歯肉と歯槽骨との間に挟みこんで用いられる埋め込み領域を備えることを特徴とする。
【０００９】
また、前記複層構造の内側の層には、リン酸カルシウム層を有することが好ましい。
【００１０】
また、前記複層構造は、前記ポリエステル層が基材層であり、前記基材層上にコラーゲン層とリン酸カルシウム層とを有することが好ましい。
【００１１】
また、前記基材層上に設けられたコラーゲン及び／または熱変性コラーゲンからなるコラーゲン層と、該コラーゲン層上に設けられたリン酸カルシウム層とを有することが好ましい。
【００１２】
また、前記複層構造は、ウレアーゼを固定した前記リン酸カルシウム層側の前記コラーゲン層の表面上にリン酸カルシウムが析出されることで前記リン酸カルシウム層が形成された積層構造を有することが好ましい。
【発明の効果】
【００１３】
本発明に係る再生用メンブレン材料により、歯肉の炎症を抑えると共に、雑菌等が侵入することも抑制され、抜歯後の欠損部に歯槽骨を良好に再生することができる。
【図面の簡単な説明】
【００１４】
【図１】本発明の再生用メンブレン材料を取り付ける前の抜歯後の状態を示す図である。
【図２】（ａ）は本発明の再生用メンブレン材料を示す斜視図であり、（ｂ）は本発明の再生用メンブレン材料を示す側面図である。
【図３】抜歯後の欠損空間を本発明の再生用メンブレン材料により覆った状態を示す図である。
【図４】本発明の再生用メンブレン材料により欠損空間が再生された状態を示す図である。
【図５】従来のメンブレンを示す図である。
【図６】従来のメンブレンの使用状態を示す図である。
【図７】本発明の再生用メンブレンを用いた動物実験における組織標本を示す図である。
【図８】再生用メンブレンを用いなかった場合の動物実験における組織標本を示す図である。
【発明を実施するための形態】
【００１５】
以下、添付図面を参照し、本発明の再生用メンブレン材料（以下、単にメンブレンという）を詳細に説明する。本発明のメンブレンは、たとえば歯科治療において、歯科用インプラントを用いる場合に、治療前の歯を抜いた後にできる抜歯後の空洞である、歯の欠損空間に、人工歯根の土台となる歯槽骨を再生するために用いられる。
【００１６】
図１に示されるように、本発明のメンブレン１は、従来のメンブレンとは異なり、予め湾曲状形状に加工されている。メンブレン１は、図１および図２（ｂ）に示されているように、周縁に歯肉Ｇ１、Ｇ２と歯槽骨Ｂ１、Ｂ２との間に挟まれる埋め込み領域１１を有し、歯槽頂Ａｃ１、Ａｃ２を含む歯の欠損空間Ｓを覆う湾曲状形状を有している。すなわち、メンブレン１は、歯の欠損空間Ｓが充填できるように歯槽頂Ａｃ１、Ａｃ２を湾曲して繋いで想定される仮想線Ｌに沿って、少なくとも歯の欠損空間Ｓを覆うことが可能な湾曲状形状を有している。すなわち、抜歯後には、図１に示されるように、歯根があった部位は、歯槽骨Ｂ１、Ｂ２によって挟まれた欠損空間Ｓとして空洞となる。この欠損空間Ｓを封鎖するためにメンブレン１が用いられ、メンブレン１は、図１において、２点鎖線によって示される歯槽頂Ａｃ１、Ａｃ２を湾曲して繋いで想定される仮想線Ｌに沿う湾曲状形状とすることにより、歯の欠損空間Ｓを覆うことができる。なお、メンブレン１の湾曲状形状は、抜歯後の歯槽頂Ａｃ１、Ａｃ２の間を、歯槽頂Ａｃ１と歯槽頂Ａｃ２の中間部において高くなるように湾曲または折れ曲げて結ぶ仮想線Ｌに沿う形状を呈しており、この仮想線Ｌは、人工歯根を埋入するにあたって歯槽骨および歯肉が再生される必要がある仮想的な線であり、湾曲状形状は、歯槽骨および歯肉の再生が必要な形状にしたがって、調節される。
【００１７】
図１のメンブレン１をさらに拡大した図２（ａ）および（ｂ）に示されるように、メンブレン１は、湾曲したアーチ形状を呈している。抜歯された歯の両側にある２本の歯を結ぶ方向（図２（ａ）中、参照符号Ｘで示す）においては、同一形状の断面が連続するようにメンブレン１が湾曲し、Ｘ方向に垂直で、歯の内側から外側を結ぶ方向（図２（ｂ）中、参照符号Ｙで示す）においては、中央部が高くなるように湾曲してメンブレン１が形成されている。なお、本明細書において、「湾曲状形状」とは、メンブレン１を少なくとも部分的に湾曲または折り曲げられて形成された形状をいい、歯肉Ｇ１、Ｇ２と歯槽骨Ｂ１、Ｂ２との間に挟まれる埋め込み領域１１を有し、歯槽頂Ａｃ１、Ａｃ２を含んで歯の欠損空間Ｓを覆うことができる形状であれば、メンブレン１は、図２（ｂ）に示すように全体にわたって湾曲した形状であってもよいし、平坦な部分が部分的に形成されたものであってもよい。
【００１８】
本実施形態のメンブレン１は、図１および図２（ｂ）に示されるように、使用時にメンブレン１が取り付けられたときに最外層の少なくとも一部である歯肉Ｇ１、Ｇ２と接する最外層ＯＳには、形状保持が可能な可撓性と、歯肉との親和性を有するポリエステル層２を含んでおり、メンブレン１はポリエステル層２を含む複層構造を備えていることを特徴とする。以上のような形態を有するメンブレンを用いることで、従来知られた平面状のメンブレンを用いて抜歯後の歯槽骨を被覆した場合と比較して、歯肉の傷つきや炎症が有効に抑制され、また歯槽骨の周囲への雑菌等の侵入が防止されることが観察された。これは、メンブレンに予め歯槽頂を含む歯の欠損空間を覆う湾曲状形状が付与されていることにより、フィルムの復元力等により歯肉が受ける圧迫の程度が軽減されることや、歯槽骨とメンブレンとの間に隙間が生じ難いことが原因と推察される。また、本実施形態では、メンブレン１の複層構造の内側の層（図１、図２（ａ）および（ｂ）に参照符号ＩＳで示している）にリン酸カルシウム層３を有していることが望ましい。また、メンブレン１は、その周縁、すなわち、図２（ａ）および（ｂ）中、Ｙ方向の両側に設けられた、使用時に歯肉Ｇ１、Ｇ２と歯槽骨Ｂ１、Ｂ２との間に挟まれる埋め込み領域１１と、２つの埋め込み領域１１の間に設けられた、残りの部位である欠損空間被覆部１２とを備えていることが望ましい。欠損空間被覆部１２は、欠損空間Ｓを覆い歯槽骨の再生を促す部位である。なお、埋め込み領域１１と欠損空間被覆部１２とは、物理的に分断されるものではないが、説明の便宜上、２点鎖線により分離して説明している。メンブレン１のＸ方向の長さ、Ｙ方向の長さは、メンブレン１により被覆される部位の形状に応じて適宜変更が可能であり、埋め込み領域１１と欠損空間被覆部１２の長さも、適用場所に応じて適宜変更されるものであり、特にその長さやＸ方向、Ｙ方向の長さの比率も限定されるものではない。メンブレン１は、透明でも不透明でもよいが、透明とすることにより、メンブレン１を取り付けた後、欠損空間Ｓ内部の術後の経過を目視確認することができる。
【００１９】
また、本発明のメンブレン１は、図示された構造に限定されるものではないが、本実施形態では、図１および図２（ｂ）に示されるように、メンブレン１は、三層の複層構造を呈している。その一例として図２（ｂ）を参照すると、複層構造は、ポリエステル層２が基材層であり、基材層上、すなわちポリエステル層２上にコラーゲン層４とリン酸カルシウム層３とを有している。より具体的には、本実施形態のメンブレン１の複層構造は、基材層上、すなわち、ポリエステル層２上に設けられたコラーゲン及び／または熱変性コラーゲンからなるコラーゲン層４と、コラーゲン層４上に設けられたリン酸カルシウム層３とを有している。複層構造がコラーゲン層４を有する場合、溶出によりリン酸カルシウム層３が消失した後も、生体との親和性が良好となる。なお、本実施形態のメンブレン１の複層構造は、三層構造として示しているが、ポリエステル層２を含む複層構造であれば、メンブレン１は、三層に限定されるものではなく、二層構造のものや、四層以上の構造とすることもできる。たとえば、基材層であるポリエステル層２、リン酸カルシウム層３、コラーゲン層４をそれぞれ二層以上の複層としてもよいし、ポリエステル層２、リン酸カルシウム層３、コラーゲン層４以外の他の層を設けることもできる。また、たとえば、複層構造は、ウレアーゼを固定したリン酸カルシウム層３側のコラーゲン層４の表面上に、たとえば後述する方法によりリン酸カルシウムが析出されることでリン酸カルシウム層３が形成された積層構造を有していてもよい。このようにすることで、コラーゲン層４の表面が、ウレアーゼが固定された表面を有するので、リン酸カルシウム層３の形成が良好となる。
【００２０】
ポリエステル層２である基材層は、コラーゲン層４やリン酸カルシウム層３等の複層構造全体を支持する層であり、上述したように、湾曲状形状でメンブレン１の形状を保持することができるように、所定の剛性を有している。また、ポリエステル層２は、メンブレン１の取り付け、取り外し時等に、メンブレン１が変形可能なように可撓性を有しており、たとえば、ポリエステルフィルムが用いられる。ポリエステルとは、一般に、多価カルボン酸（ジカルボン酸）とポリアルコール（ジオール）との重縮合体をいう。ポリエステルは、ポリアルコール（アルコール性の基−ＯＨを複数有する化合物）と、多価カルボン酸（カルボキシル基−ＣＯＯＨを複数有する化合物）を反応（脱水縮合）させて作ることを基本とするものである。ポリエステルは、生体親和性があるものであれば特に限定されないが、たとえば、ポリエチレンテレフタレート（ＰＥＴ）、ポリエチレンナフタレート、ポリブチレンテレフタレート、ポリトリメチレンテレフタレート、ポリブチレンナフタレートなどがあげられる。中でも最も多く生産されているものはテレフタル酸とエチレングリコールから製造されるポリエチレンテレフタレートである。
【００２１】
コラーゲン層４は、ポリエステル層２とリン酸カルシウム層３との間の接着を良好にし、歯槽骨再生のうえで、骨芽細胞が増殖するための環境形成の助けとなる層である。コラーゲン層４に用いられるコラーゲン及び／または熱変性コラーゲン（ゼラチンなど）としては、ウシ、ブタまたは魚類由来のＩ型、ＩＩ型またはＩＩＩ型のアテロコラーゲンといったタイプのものがある。このコラーゲンは、コラーゲンペプチドといったポリペプチドで代替でき、本明細書においては、コラーゲンという用語は、このようなポリペプチドを包含する広い意味で使用する。
【００２２】
リン酸カルシウム層３は、骨芽細胞を増殖・分化させ、歯槽骨を再生させる層である。リン酸カルシウムは、カルシウムイオンとリン酸基（ＰＯ43-）またはピロリン酸基（Ｐ2Ｏ74-）からなる物質である。水素やヒドロキシ基を持つこともある。骨の約７０％は、リン酸カルシウム系のセラミックスの一種であるハイドロキシアパタイト（水酸アパタイト）（Ｃａ5（ＰＯ4）3（ＯＨ））からできており、リン酸カルシウム層３は、ハイドロキシアパタイトを析出させて形成することができる。なお、リン酸カルシウム層３としては、ハイドロキシアパタイト（ＨＡ）以外に、たとえば、リン酸カルシウムセメント（ＣＰＣ）、β-リン酸３カルシウム（β−ＴＣＰ）等を用いることができるが、歯槽骨を再生できるものであれば、他のリン酸カルシウムから構成してもよい。
【００２３】
また、リン酸カルシウム層３は、後述するように、常温で溶出可能とすることが好ましく、低温析出リン酸カルシウムにより形成することが好ましい。ここで、「常温」とは、口腔内の常温をいい、通常３６〜３８℃の範囲をいう。また、低温析出リン酸カルシウムとは、０〜８０℃の水溶液で析出したリン酸カルシウムをいう。常温で溶出可能なリン酸カルシウムを用いることにより、メンブレン１材料近傍においてリン酸カルシウム濃度が高く、また、リン酸カルシウム層３が溶出するので、骨芽細胞を活性化し、歯槽骨の形成を促すことができる。また、ポリエステルを基材層として用いることで、歯肉との親和性により歯肉の形成の促進もなされている。
【００２４】
つぎに、メンブレン１の製造方法の一例を説明するが、メンブレン１の製造方法は下記の方法に限定されるものではない。本実施形態のメンブレン１は、（１）ポリエステルフィルム等の基材層となるポリエステル層２表面の親水化をする親水化工程と、（２）ポリエステル層２表面へのコラーゲン層４の固定化をするコラーゲン層固定工程と、（３）ポリエステル層２上に固定されたコラーゲン層４へのウレアーゼの固定化をするウレアーゼ固定工程と、（４）ウレアーゼが固定されたコラーゲン層４の表面上へのリン酸カルシウムの析出によりリン酸カルシウム層３を形成するリン酸カルシウム層析出工程との４工程により製造することができる。
【００２５】
まず、１０〜３００μｍ程度の厚さ、好ましくは２０〜１００μｍの厚さを有し、図１（ａ）および（ｂ）に示すような湾曲状形状に加工された基材層となるポリエステル層２を０．１〜１０ｍｏｌ／Ｌのアルカリ性水溶液（水酸化ナトリウムなど）に浸し、６０〜１００℃の温度で１５分〜６時間程度保持する。これにより、ポリエステル層２の表面が加水分解し、ヒドロキシ基（−ＯＨ）とカルボキシル基（−ＣＯＯＨ）が表面に現れる。なお、ポリエステル層２の厚さは、ポリエステル層２自体の剛性、欠損部の大きさ、外部組織からの応力を支えるために求められる剛性、取り扱いやすさといった要素を検討して決めるべきものである。あまり薄いと外部組織からの応力を支えきれずに歯槽骨形成のための空間を維持することができなくなるし、あまり厚いと使用後にメンブレン１を摘出するときに摘出がしにくくなる。親水化には、電子線処理、酸溶液処理、酸化剤処理、親水性官能基のグラフト処理、シランカップリング処理、陽極酸化処理、粗面化処理など、アルカリ水溶液を用いるほかにもいくつかの方法が知られている。また、すでに親水化処理の済んだフィルム素材も販売されており、親水化処理済みのポリエステル層２を用いることもできる。
【００２６】
次に、コラーゲンまたは熱変性コラーゲン(ゼラチンなど)を分散した水溶液に、カルボジイミドなどの架橋剤を溶かし、これに親水化処理されたポリエステル層２を浸して、２０〜５０℃の温度で６〜７２時間保持する。この過程で、ポリエステル層２表面のカルボキシル基（−ＣＯＯＨ基）とコラーゲンのアミノ基（−ＮＨ2）が脱水縮合し、ペプチド結合（−ＣＯＮＨ−）することによって、コラーゲンがポリエステル層２表面に固定化され、コラーゲン層４が形成される。なお、ポリエステル層２の片面だけにコラーゲン層４を形成させるために、予めポリエステル層２を２枚重ねておくか、１枚のポリエステル層２の一面を別のポリマーフィルムで覆っておくなどして、全ての工程が終了した後に重なったフィルムを剥がせばよい。
【００２７】
次いで、このコラーゲン層４が固定されたポリエステル層２を、ウレアーゼとカルボジイミドを溶かした水溶液に入れ、２０〜５０℃の温度、好ましくは３０〜４０℃の温度で６〜７２時間保持する。この過程で、コラーゲン層４の表面のカルボキシル基またはアミノ基と、ウレアーゼのアミノ基またはカルボキシル基が脱水縮合し、コラーゲン層４表面にウレアーゼが固定化される。
【００２８】
最後に、このウレアーゼが固定されているコラーゲン層４の表面に、リン酸カルシウムを析出させる。すなわち、カルシウムイオン１〜１００ｍｍｏｌ／Ｌ、リン酸イオン１〜１００ｍｍｏｌ／Ｌ、尿素１０〜１００ｍｍｏｌ／Ｌを含む水溶液に、先の工程で準備されたウレアーゼを固定化したフィルムを浸し、２０〜５０℃の温度で１５分から２４時間保持する。この過程で、ウレアーゼの作用により尿素がアンモニアに変わり、アンモニアはリン酸カルシウムをフィルムの表面に選択的に析出させる。その結果、ポリエステル層２と、コラーゲン層４と、リン酸カルシウム層３との三層構造を有しているメンブレン１を得ることができる。
【００２９】
上記工程により得られるメンブレン１は、コラーゲン層４の厚さが、一般的に、１０ｎｍ〜１００μｍであり、１００ｎｍ〜２０μｍであることが好ましい。リン酸カルシウム層３の厚さは、一般的に、１〜１００μｍであり、５〜５０μｍであるのが好ましい。コラーゲン層４の厚さが１０ｎｍより薄いと、リン酸カルシウム層３の接着性に劣るといった問題があり、１００μｍより厚いとコラーゲン層４自体が剥がれやすいという問題が生じる。また、リン酸カルシウム層３の厚さは、１μｍより薄いと、歯槽骨組織の成長を促す効果に乏しくなり好ましくなく、１００μｍより厚いとコラーゲン層４から剥がれやすくなるので好ましくない。このようなコラーゲン層４およびリン酸カルシウム層３の厚さには幅があってもよく、からならずしも高い均一性が求められるものではなく、ある程度のムラがあってもかまわない。
【００３０】
また、ポリエステル層２に固定したコラーゲン層４上にリン酸カルシウムを析出させる方法としては、ウレアーゼを用いる方法以外にも、少なくともカルシウムまたはリン酸のイオンを含む溶液でポリエステル層２を処理し、溶液が付着したポリエステル層２を水を含む媒体で処理し乾燥させ、水処理後のいずれかのイオンを吸着した基材を少なくともリンまたはカルシウムを含む溶液で処理して、水を含む媒体で基材を処理し乾燥させる方法（たとえば、特開２００５−１１２７１６号公報）や、その表面が親水性を有するポリエステル層２表面にリン酸カルシウムからなるアパタイト核形成剤が固定化されてなるポリエステル層２とリン酸カルシウム過飽和溶液を接触させるアパタイト複合体の製造方法（たとえば特開２００５−１１１２５５号公報）などを利用することができる。
【００３１】
つぎに、図１、図３および図４の模式図を用いて、本発明のメンブレン１の機能について説明する。
【００３２】
図１は、抜歯直後の状態を示す図であり、歯槽骨Ｂ１とＢ２との間に欠損空間Ｓが生じている。この状態から、図３に示されるように、メンブレン１を取り付ける。具体的には、メンブレン１の埋め込み領域１１を歯肉Ｇ１、Ｇ２と歯槽骨Ｂ１、Ｂ２との間にそれぞれ挟み込んで、歯槽頂Ａｃ１、Ａｃ２を含む歯の欠損空間Ｓを覆うように取り付ける。このとき、リン酸カルシウム層が必ず欠損空間Ｓの方向を向くように取り付けなければならない。従来の平坦な構造のメンブレンの場合は、患者に取り付ける際にリン酸カルシウム層が形成されている面を確認したうえで、小さなメンブレンを折り曲げながら取り付けなければならない。一方、本発明のメンブレン１によれば、予め湾曲状形状に加工され、メンブレン１の内側の層ＩＳの方向が容易に理解できるため、間違ってリン酸カルシウム層３を上側に向けて配置するような処置上のミスを無くすことができ、表裏の確認が不要であるため、取り付け作業も容易となる。
【００３３】
図３に示す状態で取り付けられたメンブレン１は、歯肉Ｇ１とＧ２とを縫合することによって骨欠損部に固定され、リン酸カルシウム層３が欠損空間Ｓ側を向いた状態で配置され、歯槽頂Ａｃ１、Ａｃ２を含む歯の欠損空間Ｓを覆うように設置されることが好ましい。歯肉Ｇ１、Ｇ２と歯槽骨Ｂ１、Ｂ２との間に配置されたメンブレン１は、仮想線Ｌに沿って、歯槽頂Ａｃ１、Ａｃ２を含む歯の欠損空間Ｓを覆う湾曲状形状を有しているとともに、ポリエステルの有する生体親和性によって歯肉Ｇ１、Ｇ２との間にすき間を生じることなく接するので、雑菌の侵入に起因する炎症を抑えることができると考えられる。すなわち、従来のＰＴＦＥメンブレンの場合は、歯肉Ｇ１、Ｇ２と歯槽骨Ｂ１、Ｂ２との間にメンブレンが挟みこまれる場合、歯肉との親和性を全く有しないために歯肉Ｇ１または歯肉Ｇ２とＰＴＦＥメンブレンとの間にすき間を生じやすく、そのため雑菌の侵入を許してしまう可能性が考えられる。また、ＰＴＦＥには形状保持が可能な可撓性に乏しいために、メンブレンの形状を維持することが難しくなり歯槽骨を形成するための土台として機能しにくい。本発明のメンブレン１によれば、メンブレン１が形状保持が可能な可撓性と、歯肉との親和性を有するポリエステルの最外層を有しているため、歯槽骨の形成のための空間を保持しつつ、雑菌による感染を防止することができる。
【００３４】
図３の状態からしばらく経過すると、リン酸カルシウム層３が溶出し、欠損空間Ｓ内の骨芽細胞の増殖・分化を促進し、リン酸カルシウム層３側から歯槽骨および歯肉が再生し、最終的には図４に示すようにメンブレン１により閉鎖された欠損空間Ｓが歯槽骨Ｂ３により充填され、欠損空間Ｓに充填された歯槽骨Ｂ３とメンブレン１との間には歯肉Ｇ３が再生される。本発明のメンブレン１を用いると、歯肉Ｇ１、Ｇ２が炎症を起こさず、かつ雑菌の付着を抑制でき、欠損空間Ｓ内での感染を予防できるため、図３の状態からの歯槽骨の再生を大幅に早めることができる。
【００３５】
図４に示されるように、歯槽骨Ｂ３、歯肉Ｇ３が再生されると、メンブレン１を剥離してメンブレン１を摘出する。このとき、メンブレン１は歯肉Ｇ１、Ｇ２、Ｇ３と癒着せず、メンブレン１を剥離するときに患者に痛みを生じにくいため、緩やかな麻酔ですむなど麻酔等の必要性を軽減若しくは無くすことができる。
【００３６】
実施例
ポリエステルフィルムである市販のＰＥＴフィルム（厚さ約５０μｍ、東洋紡績（株）製）を加熱成形して、内側に空間を有し、横断面が略半円形である湾曲状形状の、所定の長さを有する基材を得た。この基材の凸側の面にポリプロピレン製テープ（積水化学工業（株）製）を貼付し、３ｍｏｌ／ＬのＮａＯＨ水溶液に約７０℃で３時間浸漬して凹側の面を浸水化した。ウシ真皮由来アテロコラーゲン溶液Ｉ−ＰＣ５０（５ｍｇ／ｍＬ）２０ｍＬに純水４８ｍＬと緩衝溶液（炭酸水素ナトリウム５０ｍｍｏｌ／Ｌ、水酸化ナトリウム２６０ｍｍｏｌ／Ｌ、ＨＥＰＥＳ２００ｍｍｏｌ／Ｌを含む）を加えて３７℃で４時間保持してコラーゲンをゲル化（フィブリル化）させた。このゲルをホモジナイザーでせん断して分散させたものを遠心分離で取り出し、ｐＨ５．８のリン酸緩衝溶液で数回洗浄した。洗浄後のコラーゲンフィブリルをｐＨ５．８のリン酸緩衝溶液５０ｍＬに入れて分散させ、コラーゲンフィブリル濃度１０ｍｇ／５０ｍＬの濃度にした水溶液に、カルボジイミドを０．１５０ｇ加え、これに親水化ポリエステルを浸して、約３７℃の温度で１８時間保持して、コラーゲンをＰＥＴフィルムに固定した。さらに、ウレアーゼ（タチナタ豆由来、５０００Ｕ／ｇ、関東化学（株）製）０．０３０ｇとカルボジイミド０．１５０ｇをｐＨ５．８リン酸緩衝溶液５０ｍＬに溶かした水溶液に、コラーゲンを固定化したＰＥＴフィルムを入れ、約３７℃の温度で２４時間保持した。そして、硝酸カルシウム四水和物１０ｍｏｌ／Ｌ、リン酸二水素アンモニウム６ｍｏｌ／Ｌ、尿素１０ｍｏｌ／Ｌを含む水溶液に、レアーゼを固定化したＰＥＴフィルムを浸し、約３７℃の温度で１時間保持してリン酸カルシウムを析出させた。その後、ポリプロピレン製テープをはがした。これにより、コラーゲンの層の厚さは、約１０μｍ、ハイドロキシアパタイト（水酸アパタイト）の層の厚さが、約３０μｍであり、基材層２を含めて合計約９０μｍの複層構造である組織再生用メンブレンを得た。
【００３７】
試験例１
ビーグル犬（メス・４歳）の左右下顎大臼歯群抜歯後片方に、実施例１の組織再生用メンブレンを適宜抜歯窩を被うことが可能な大きさに切断し、歯槽頂を含む歯の欠損空間を覆うにして、切断された組織再生用メンブレンの周縁を歯肉と歯槽骨との間に挟むように埋め込んで、３０日後に組織標本を作製した。結果は図７に示す通りであり、実施例１のメンブレンを置いた位置Ｍの抜歯窩側に、歯槽骨Ｂが再生していることが認められ、歯槽骨の骨密度が高くなっていた。
【００３８】
試験例２
ビーグル犬（メス・４歳）の左右下顎大臼歯群抜歯後のもう片方に、メンブレンを適用せずに、３０日後に組織標本を作製した。結果は図８に示す通りであり、破線で囲まれた抜歯窩の部分Ｈについて歯槽骨Ｂが認められたが、歯槽骨の骨密度は試験例に比べて低くなっていた。
すなわち、本発明の組織再生用メンブレンである実施例１のメンブレンについては、炎症や感染が認められず、しかも、歯槽骨の再生についても骨密度が高かったのに対して、メンブレンを用いなかった試験例２については、再生した歯槽骨について低い骨密度しか得られなかった。なお、市販のｅ−ＰＴＦＥ製メンブレンを試験例１のメンブレンの代わりに用いた場合には、埋設後に炎症や感染が認められたために、試験を途中で中止した。
【００３９】
以上のように、本発明のメンブレンでは、１枚のメンブレンを用いるだけで、歯肉に炎症を起こすことなく、欠損空間内に雑菌等が侵入することを防止することができる。そのため、従来のメンブレンを用いるよりも早期に歯槽骨の再生が可能であり、欠損空間に、人工骨や骨補填材料等の移植材を別途充填する必要もない。また、メンブレンは、歯肉等と癒着せずに、容易に剥離することができるため、患者への負担がかからない。
【符号の説明】
【００４０】
１  メンブレン
１１  埋め込み領域
１２  欠損空間被覆部
２  ポリエステル層
３  リン酸カルシウム層
４  コラーゲン層
Ａｃ１、Ａｃ２  歯槽頂
Ｂ１、Ｂ２、Ｂ３  歯槽骨
Ｇ１、Ｇ２、Ｇ３  歯肉
ＩＳ  内側の層
Ｌ  歯槽頂を湾曲して繋いで想定される仮想線
ＯＳ  最外層
Ｓ  欠損空間
Ｂ  再生した歯槽骨
Ｈ  抜歯窩があった箇所
Ｍ  メンブレンの配置箇所
Ｘ  骨様組織
【図１】
2014090850.tif 000003
【図２】
2014090850.tif 000004
【図３】
2014090850.tif 000005
【図４】
2014090850.tif 000006
【図５】
2014090850.tif 000007
【図６】
2014090850.tif 000008
【図７】
2014090850.tif 000009
【図８】
2014090850.tif 000010